НАНЕСЕНИЕ ВАЛКАМИ ЛАКОВ НА ДРЕВЕСНЫЕ ПОВЕРХНОСТИ

1. Способ нанесения покрытия на субстраты с открытыми порами и/или на субстраты со структурированной поверхностью, включающий в себя следующие стадии способа:
обеспечение наличия субстрата с открытыми порами и/или со структурированной поверхностью,
нанесение материала для запечатывающего слоя при помощи, по меньшей мере, одного первого валка A,
распределение нанесенного материала запечатывающего слоя и/или удаление части нанесенного материала запечатывающего слоя при помощи второго валка B, и далее
частичное удаление нанесенного количества материала запечатывающего слоя из пор и/или со структурированной поверхности при помощи, по меньшей мере, одного дальнейшего валка C, и
обработка нанесенного материала запечатывающего слоя при помощи щеточного валка.
2. Способ по п.1, включающий в себя дополнительное отверждение и/или сушку запечатывающего слоя и/или нанесение дополнительных слоев на запечатывающий слой.
3. Способ по п.1 или 2, где количество материала для запечатывающего слоя регулируется при помощи дозирующего валка и/или за счет скорости перемещения субстрата в области валка A.
4. Способ по любому из пп. 1-3, где запечатывающий слой образован из отверждаемого ультрафиолетом лака.
5. Способ по любому из пп. 1-4, где для нанесения запечатывающего слоя используется валок A, причем данный валок A имеет твердость поверхности по Шору A 80 или менее.
6. Способ по любому из пп. 1-5, где валок C является гладким валком, и/или где используются два валка C.
7. Способ по любому из пп. 1-6, где субстрат выбран из паркета, облицованных шпоном древесностружечных плит, древесноволокнистых плит, древесноволокнистых плит средней плотности (МДФ) или высокой плотности (ХДФ), и/или где субстрат имеет поверхность из древесины дуба или древесины ясеня.
2
8. Способ по любому из пп. 1-7, где нанесенное количество материала запечатывающего слоя составляет от 10 до 200 г/м.
2
9. Способ по любому из пп. 1-8, где нанесенное количество материала запечатывающего слоя составляет от 60 до 120 г/м.
10. Способ по любому из пп. 1-9, где субстрат, наличие которого обеспечивается, подвергается перед этим предварительной обработке, выбранной из нанесения грунтовочного слоя, и/или нанесения протравы, и/или грунтования, и/или шлифовальной обработки.
11. Способ по любому из пп. 1-10, где посредством валка B снова удаляется от 10% до 40% нанесенного количества материала для запечатывающего слоя.
12. Способ по любому из пп. 1-11, где посредством, по меньшей мере, одного валка C снова удаляется от 5% до 30% нанесенного количества материала для запечатывающего слоя.
13. Способ по любому из пп. 1-12, где при помощи валка B древесные поры субстрата полностью заполняются материалом запечатывающего слоя, и далее при помощи валка C избыточный материал запечатывающего слоя удаляется из древесной поры, для того чтобы сделать пористую структуру древесины снова видимой.
14. Способ по любому из пп. 1-13, где щеточный валок является сизалевой щеткой.
15. Способ по любому из пп. 1-14, дополнительно включающий в себя обработку запечатывающего слоя и/или дополнительных слоев, в частности покровных лаковых слоев, эксимерным лазером, предпочтительно 172 нм эксимерным лазером.